(57)【要約】ポリ（ハロゲン化ビニル）と熱可塑性特性を有するオレフィンベースの未架橋エラストマーとを含有する、熱可塑性アロイが開示される。このアロイは、スラッシュ成形技術を使用して、ポリマースキンを作製し得る。本発明により、融解処理可能なゴムと特徴付けられる架橋エラストマーでさえも架橋エラストマーの使用に付随する問題を生じることなく、脆化の問題が解決される。本発明の熱可塑性アロイを作製する方法もまた開示される。【特許請求の範囲】
【請求項１】
熱可塑性アロイから作製されたスラッシュ成形された物品であって、該熱可塑性アロイが、ポリ（ハロゲン化ビニル）、可塑剤、および熱可塑性特性を有するオレフィンベースの未架橋エラストマーを含有する、物品。
【請求項２】
前記ポリ（ハロゲン化ビニル）が、ポリ（塩化ビニル）または塩素化ポリ（塩化ビニル）を含有する、請求項１に記載の物品。
【請求項３】
前記ポリ（ハロゲン化ビニル）が、約０．１重量％〜１５重量％の範囲の量で存在するコモノマーと共重合され、該コモノマーが、アクリロニトリル、アクリル酸２−エチルヘキシル、塩化ビニリデン、およびイソブチルエーテルからなる群より選択される、請求項１に記載の物品。
【請求項４】
前記ポリ（ハロゲン化ビニル）が、１００ｍｌのシクロヘキサノン中０．２グラムのポリ（ハロゲン化ビニル）を使用して３０℃で測定される場合に、約５０〜約９０のＫ値を有する、請求項１に記載の物品。
【請求項５】
前記可塑剤が、
（ａ）フタル酸ジ−２−エチルヘキシル、フタル酸ジ−ｎ−オクチル、フタル酸ジイソデシル、フタル酸ジブチル、およびフタル酸ジヘキシルからなる群より選択されるフタレート可塑剤；
（ｂ）アジピン酸ジオクチルおよびセバシン酸ジオクチルからなる群より選択される直鎖二塩基酸エステル可塑剤；
（ｃ）トリメリテート可塑剤；
（ｄ）ポリエステルポリマー可塑剤；
（ｅ）エポキシ化ダイズ油、エポキシ化アマニ油、およびエポキシ樹脂からなる群より選択されるエポキシ可塑剤；
（ｆ）リン酸トリフェニル、リン酸トリキシリルまたはリン酸トリクレジルからなる群より選択されるホスフェート可塑剤；ならびに
（ｇ）これらの混合物
を含有する、請求項１に記載の物品。
【請求項６】
前記エラストマーが、完全に熱可塑性であるままであり、熱可塑性特性を示し、そして該エラストマーの部分架橋または完全架橋に関連する複雑化なしで複数の熱可塑性物質処理工程が可能である、請求項１に記載の物品。
【請求項７】
前記エラストマーが、塩素化ポリエチレンエラストマー、メタロセン触媒されたエチレン−オクテンコポリマー、および未架橋エチレンプロピレンジエンモノマーターポリマーからなる群より選択される、請求項６に記載の物品。
【請求項８】
接着促進剤；殺虫剤（抗菌剤、抗真菌剤、および殺かび剤）；くもり止め剤；帯電防止剤；結合剤、発泡剤、泡立て剤；分散剤；充填剤およびエキステンダー；難燃剤および防炎剤および煙抑止剤；衝撃改質剤；開始剤；潤滑剤；雲母；顔料、着色料および色素；加工助剤；離型剤；シラン、チタネートおよびジルコネート；すべり剤および粘着防止剤；安定剤；ステアレート；紫外光吸収剤；粘度調整剤；蝋；またはこれらの組み合わせをさらに含有する、請求項１に記載の物品。
【請求項９】
前記ポリ（ハロゲン化ビニル）が、前記物品の約２５重量％〜約５０重量％の範囲の量で存在し；
前記可塑剤が、該物品の約２０重量％〜約４５重量％の範囲の量で存在し；そして
前記未架橋エラストマーが、該物品の約５重量％〜約５０重量％の範囲の量で存在する、
請求項１に記載の物品。
【請求項１０】
請求項１に記載の物品を作製する方法であって、該方法は、
ａ）屋外タンクに、ポリ（ハロゲン化ビニル）と、可塑剤と、オレフィンベースの未架橋エラストマーとの粉末混合物を充填する工程；
ｂ）１９０℃〜２４０℃の温度まで鋳型を加熱する工程；
ｃ）該タンクと該鋳型とを適切な連結手段で連結する工程；
ｄ）該タンクが該粉末混合物を該鋳型上に移動させるようにシステムを移動させる工程であって、これにより、部分的にかまたは完全に融解した粉末の層が得られ、該層は、該鋳型に接着する、工程；
ｅ）閉じたシステムを開く工程；
ｆ）該粉末混合物の融解を完了させるために該鋳型を加熱して、該鋳型上にポリマースキンを形成する工程；
ｇ）適切な冷却手段を用いて該鋳型を冷却する工程；および
ｈ）該形成されたポリマースキンを該鋳型から取り外す工程、
を包含する、方法。
【請求項１１】
前記ポリ（ハロゲン化ビニル）が、ポリ（塩化ビニル）または塩素化ポリ（塩化ビニル）を含有する、請求項１０に記載のプロセス。
【請求項１２】
前記ポリ（ハロゲン化ビニル）が、約０．１重量％〜１５重量％の範囲の量で存在するコモノマーと共重合され、該コモノマーが、アクリロニトリル、アクリル酸２−エチルヘキシル、塩化ビニリデン、およびイソブチルエーテルからなる群より選択される、請求項１０に記載のプロセス。
【請求項１３】
前記ポリ（ハロゲン化ビニル）が、１００ｍｌのシクロヘキサノン中０．２グラムのポリ（ハロゲン化ビニル）を使用して３０℃で測定される場合に、約５０〜約９０のＫ値を有する、請求項１０に記載のプロセス。
【請求項１４】
前記可塑剤が、
（ａ）フタル酸ジ−２−エチルヘキシル、フタル酸ジ−ｎ−オクチル、フタル酸ジイソデシル、フタル酸ジブチル、およびフタル酸ジヘキシルからなる群より選択されるフタレート可塑剤；
（ｂ）アジピン酸ジオクチルおよびセバシン酸ジオクチルからなる群より選択される直鎖二塩基酸エステル可塑剤；
（ｃ）トリメリテート可塑剤；
（ｄ）ポリエステルポリマー可塑剤；
（ｅ）エポキシ化ダイズ油、エポキシ化アマニ油、およびエポキシ樹脂からなる群より選択されるエポキシ可塑剤；
（ｆ）リン酸トリフェニル、リン酸トリキシリルまたはリン酸トリクレジルからなる群より選択されるホスフェート可塑剤；ならびに
（ｇ）これらの混合物
を含有する、請求項１０に記載のプロセス。
【請求項１５】
前記エラストマーが、完全に熱可塑性であるままであり、熱可塑性特性を示し、そして該エラストマーの部分架橋または完全架橋に関連する複雑化なしで複数の熱可塑性物質処理工程が可能である、請求項１０に記載のプロセス。
【請求項１６】
前記エラストマーが、塩素化ポリエチレンエラストマー、メタロセン触媒されたエチレン−オクテンコポリマー、および未架橋エチレンプロピレンジエンモノマーターポリマーからなる群より選択される、請求項１０に記載のプロセス。
【請求項１７】
接着促進剤；殺虫剤（抗菌剤、抗真菌剤、および殺かび剤）；くもり止め剤；帯電防止剤；結合剤、発泡剤、泡立て剤；分散剤；充填剤およびエキステンダー；難燃剤および防炎剤および煙抑止剤；衝撃改質剤；開始剤；潤滑剤；雲母；顔料、着色料および色素；加工助剤；離型剤；シラン、チタネートおよびジルコネート；すべり剤および粘着防止剤；安定剤；ステアレート；紫外光吸収剤；粘度調整剤；蝋；またはこれらの組み合わせをさらに含有する、請求項１０に記載のプロセス。
【請求項１８】
前記ポリ（ハロゲン化ビニル）が、前記物品の約２５重量％〜約５０重量％の範囲の量で存在し；
前記可塑剤が、該物品の約２０重量％〜約４５重量％の範囲の量で存在し；そして
前記未架橋エラストマーが、該物品の約５重量％〜約５０重量％の範囲の量で存在する、
請求項１０に記載のプロセス。
【請求項１９】
請求項１０に記載のプロセスにより製造されたポリマースキン。
【請求項２０】
請求項１に記載の物品を含有するポリマースキン。
【発明の詳細な説明】
【技術分野】
【０００１】
（優先権の主張）
本願は、代理人事件番号１２００５０１５を有し、２００５年１２月２７日に出願された、米国仮特許出願番号６０／７５４，０７８からの優先権を主張する。この米国仮特許出願は、本明細書中に参考として援用される。
【０００２】
（発明の分野）
本発明は、ポリハロゲン化ビニル（特に、ポリ塩化ビニル（ＰＶＣ））と、架橋していないことに起因して熱可塑性特性を示すエラストマーとの、熱可塑性アロイに関する。
【背景技術】
【０００３】
（発明の背景）
特許文献１（Ｔａｎｓｅｙ）は、エアバッグがその区画から解放されることを可能にする目的で特定の位置で裂けるように設計された計器板のカバーストックを作製する分野における問題を記載する。低温は、計器板のためのこのようなカバーストックとして使用されるＰＶＣまたはＰＶＣアロイを脆化させ得、カバーストックの破片がエアバッグの展開の間に乗客を損傷させる可能性を生じる。
【０００４】
Ｔａｎｓｅｙは、融解処理可能な部分的に架橋したゴムをＰＶＣマトリックスに分散させることによって、脆化の問題を解決しようと試みる。しかし、部分的に架橋したゴムをポリマーに分散させることは、そのアロイの全体的な熱可塑性の性質を補助しない。実際に、架橋エラストマー、すなわち、ゴムは、熱可塑性製品の最終形態の形成の間、そのアロイの融解処理可能性を阻害し得る。また、ゴムは、そのアロイの低温性能を低下させ得、そしてそのポリマーの溶融粘度を上昇させ得る。
【特許文献１】米国特許出願公開第２００４００５４０８５号明細書
【発明の開示】
【発明が解決しようとする課題】
【０００５】
（発明の要旨）
本発明は、融解処理可能なゴムと特徴付けられる架橋エラストマーでさえも架橋エラストマーの使用に付随する問題を生じることなく、脆化の問題を解決する。
【課題を解決するための手段】
【０００６】
本発明の１つの局面は、ポリ（ハロゲン化ビニル）、可塑剤、および熱可塑性特性を有するオレフィンベースの未架橋エラストマーを含有する熱可塑性アロイから作製された、スラッシュ成形された物品である。
【発明の効果】
【０００７】
本発明の１つの利点は、熱可塑性アロイが、スラッシュ成形技術を使用してポリマースキンを形成するために処理され得ることである。
【発明を実施するための最良の形態】
【０００８】
（発明の実施形態）
（ポリ（ハロゲン化ビニル））
ポリハロゲン化ビニルとは、ビニル部分と、そこに結合した１個以上のハロゲンとを含むポリマーである。市場で認容されたポリハロゲン化ビニルは、利用可能性および費用に起因して、ポリ（塩化ビニル）（「ＰＶＣ」）および塩素化ポリ（塩化ビニル）（「ＣＰＶＣ」）である。
【０００９】
ＰＶＣまたはＣＰＶＣは、本質的に、塩化ビニルのホモポリマーであり、存在する場合、少量の他のコモノマーを含む。ＣＰＶＣとは、約５７％の塩素を含有するＰＶＣが塩素ラジカルとさらに反応してＣＰＶＣを生成した、塩素化されたＰＶＣであり、この塩素ラジカルは、水中に分散した塩素ガスを照射して、水中に溶解された塩素ラジカルを発生することにより生成される。ＣＰＶＣは、より高いＴｇおよび熱変形温度を有するポリマーである。市販のＣＰＶＣは、代表的に、約５８重量％〜約７０重量％の塩素、そして好ましくは、約６３％〜約６８％の塩素を含有する。
【００１０】
ポリ（塩化ビニル）は、重合した塩化ビニルモノマーを含み、ここで、好ましいポリマーは、共重合したコモノマーをほとんどまたはまったく含まない、本質的に単独重合した塩化ビニルである。所望である場合に有用なコモノマーとしては、付加重合によって塩化ビニルモノマーと共重合可能な、モノ不飽和のエチレン性不飽和モノマーが挙げられる。有用なコモノマーとしては、他のビニルモノマー（例えば、酢酸ビニル、エーテル、および塩化ビニリデン）が挙げられる。他の有用なコモノマーとしては、モノエチレン性不飽和モノマーが挙げられ、これには、アクリル（例えば、アクリル酸低級アルキルまたはメタクリル酸低級アルキル、アクリル酸およびメタクリル酸）、低級アルケニルオレフィン、ビニル芳香族（例えば、スチレンおよびスチレン誘導体）、ならびにビニルエステルおよびビニルエーテルが挙げられる。代表的な有用な市販のコモノマーとしては、アクリロニトリル、アクリル酸２−エチルヘキシル、塩化ビニリデン、およびイソブチルエーテルが挙げられる。有用なＰＶＣコポリマーは、約０．１重量％〜約１０重量％または１５重量％、好ましくは、約０．５重量％〜約５重量％の、共重合したコモノマーを含有し得る。
【００１１】
塩素化ＰＶＣコポリマーは、このようなＰＶＣコポリマーを、従来の方法（例えば、米国特許第２，９９６，４８９号に記載される方法）を使用して塩素化することにより、得られ得る。
【００１２】
好ましいＰＶＣは、懸濁重合された塩化ビニルであるが、さほど好ましくない塊状重合（バルク重合）されたものが有用であり得る。
【００１３】
本発明のＰＶＣは、１００ｍｌのシクロヘキサノン中０．２グラムの樹脂を使用して、３０℃でＡＳＴＭ  Ｄ  １２４３によって測定される場合に、約５０〜約９０、そして好ましくは、約６０〜約８０のＫ値を有する。
【００１４】
（可塑剤）
本発明において使用されるポリ（ハロゲン化ビニル）は、可撓性である必要がある。可塑剤が、ポリ（ハロゲン化ビニル）に添加されて、可撓性の熱可塑性ポリマーを形成する。ポリ（ハロゲン化ビニル）のための、当業者に公知である任意の従来の可塑剤が、本発明において使用するために適切である。ＰＶＣが使用される場合、最も通常の可塑剤は、フタレート可塑剤である。
【００１５】
可塑剤の非限定的な例は、フタレート可塑剤（例えば、フタル酸ジ−２−エチルヘキシル、フタル酸ジ−ｎ−オクチル、フタル酸ジイソデシル、フタル酸ジブチルまたはフタル酸ジヘキシル）；直鎖二塩基酸エステル可塑剤（例えば、アジピン酸ジオクチル、またはセバシン酸ジオクチル）；トリメリテート可塑剤；ポリエステルポリマー可塑剤；エポキシ可塑剤（例えば、エポキシ化ダイズ油、エポキシ化アマニ油またはエポキシ樹脂）；ホスフェート可塑剤（例えば、リン酸トリフェニル、リン酸トリキシリルまたはリン酸トリクレジル）である。これらの可塑剤は、単独で使用されても、これらの２種以上の混合物として組み合わせて使用されてもよい。
【００１６】
市販の可塑剤は、とりわけ、ＢＡＳＦ  Ｃｏｒｐｏｒａｔｉｏｎ製のＰａｌａｔｉｎｏｌ  １１Ｐ−Ｅ、ＢＡＳＦ  Ｃｏｒｐｏｒａｔｉｏｎ製のＰａｌａｔｉｎｏｌ  ＴＯＴＭ、Ｆｅｒｒｏ  Ｃｏｒｐｏｒａｔｉｏｎ製のＰｌａｓ−ｃｈｅｋ  ７７５、およびＰｏｌｙＯｎｅ  Ｃｏｒｐｏｒａｔｉｏｎ製のＳｙｎｐｌａｓｔ  ＮＯＴＭである。
【００１７】
（熱可塑性特性を有する未架橋エラストマー）
部分的にかまたは完全に架橋した熱可塑性エラストマーは、熱可塑性加硫物としてもまた公知である。なぜなら、このエラストマーは、熱硬化性ゴムと同様に、部分的にかまたは完全に加硫されているからである。一旦、加硫が起こると、熱可塑性加硫物の形態を処理する際に、可撓性が低くなる。なぜなら、この加硫物は熱硬化性になったからである。
【００１８】
米国特許出願公開第２００４００５４０８５号の教示とは異なり、本発明は、エラストマー中にいかなる架橋も必要としない。従って、このエラストマーは、安全に熱可塑性であるままであり、熱可塑性特性を示し、そしてこの物質の部分的な架橋または完全な架橋に関連する複雑化なしで、複数の熱可塑性物質処理工程が可能である。
【００１９】
熱可塑性特性を有する未架橋エラストマーは、熱可塑性物質の産業において公知であり、そして市販により容易に入手可能である。ポリ（ハロゲン化ビニル）と融解ブレンドされてアロイを形成し得る任意のオレフィン性エラストマーが、本発明において使用するために適切である。当業者は、過度の実験を行うことなしに、適切な未架橋エラストマーを選択し得る。未架橋エラストマーは、例えば、塩素化ポリエチレン（ＣＰＥ）エラストマー、メタロセン触媒されたエチレン−オクテンコポリマー、または未架橋エチレンプロピレンジエンモノマーターポリマー（ＥＰＤＭ）である。また、過度に実験を行うことなく、当業者は、衝撃改質剤と称される種類の添加剤から、このような物質がオレフィン性であり、架橋しておらず、エラストマーであり、依然として熱可塑性物質と同様に処理可能である程度まで、他の適切な未架橋エラストマーを決定し得る。
【００２０】
未架橋塩素化オレフィンエラストマーの市販の例は、Ｗｉｌｍｉｎｇｔｏｎ，ＤｅｌａｗａｒｅのＡｄｖａｎｃｅｄ  Ｐｏｌｙｍｅｒ  Ａｌｌｏｙｓ（Ｃｌｅｖｅｌａｎｄ，Ｏｈｉｏ  ＵＳＡのＦｅｒｒｏ  Ｃｏｒｐｏｒａｔｉｏｎの一部門）製のＤｕｒａｃｒｙｎ  ７１６０  ＮＣである。
【００２１】
（任意の添加剤）
本発明の化合物は、従来のプラスチック添加剤を、その化合物について望ましい処理特性または性能特性を得るために充分な量で含有し得る。その量は、その添加剤を浪費するべきではなく、その化合物の処理または性能に有害であるべきでもない。熱可塑性物質の合成の当業者は、過度に実験することなく、Ｐｌａｓｔｉｃｓ  Ｄｅｓｉｇｎ  Ｌｉｂｒａｒｙ（ｗｗｗ．ｗｉｌｌｉａｍａｎｄｒｅｗ．ｃｏｍ）によるＰｌａｓｔｉｃｓ  Ａｄｄｉｔｉｖｅｓ  Ｄａｔａｂａｓｅ（２００４）などの論文を参照して、本発明の化合物に含めるための多くの異なる型の添加剤を選択し得る。
【００２２】
任意の添加剤の非限定的な例としては、接着促進剤；殺虫剤（抗菌剤、抗真菌剤、および殺かび剤）；くもり止め剤；帯電防止剤；結合剤、発泡剤、泡立て剤；分散剤；充填剤およびエキステンダー；難燃剤および防炎剤および煙抑止剤；衝撃改質剤；開始剤；潤滑剤；雲母；顔料、着色料および色素；可塑剤；加工助剤；離型剤；シラン、チタネートおよびジルコネート；すべり剤および粘着防止剤；安定剤；ステアレート；紫外光吸収剤；粘度調整剤；蝋；ならびにこれらの組み合わせが挙げられる。
【００２３】
表１は、本発明のアロイのために認容可能な好ましい成分を示す。
【００２４】
【表１】
2009520108.tif 000002
（処理）
本発明の化合物の調製は、複雑ではない。本発明の化合物は、バッチ操作または連続操作で作製され得る。
【００２５】
連続プロセスにおける混合は、代表的に、ポリマーマトリックスを融解させるために充分な温度まで加熱された押出し成型機中で、この押出し成型機のヘッドまたはこの押出し成型機内の下流の位置のいずれかに任意の添加剤の固体成分添加剤を添加しながら、行われる。押出し成型機の速度は、１分間あたり約５０回転〜約５００回転（ｒｐｍ）の範囲であり得、そして好ましくは、約１００ｒｐｍ〜約３００ｒｐｍの範囲であり得る。代表的に、この押出し成型機からの排出物は、後のポリマー物品への押出し成形または成形のために、ペレット化される。
【００２６】
本発明において、ＰＶＣと未架橋エラストマーとを押出し成形する前に、ＰＶＣと他の非エラストマー成分とを乾燥ブレンドすることが望ましい。
【００２７】
バッチプロセスにおける混合は、代表的に、バンバリーミキサーにおいて行われる。このバンバリーミキサーもまた、ポリマーマトリックスを融解するために充分な温度まで加熱されて、任意の添加剤の固体成分添加剤の添加を可能にする。その混合速度は、６０ｒｐｍ〜１０００ｒｐｍの範囲であり、そして混合温度は、周囲温度であり得る。また、このミキサーからの排出物は、後のポリマー物品への押出し成形または成形のために、より小さいサイズに細かく刻まれる。
【００２８】
あるいは、バッチプロセスにおける混合は、代表的に、Ｈｅｎｓｃｈｅｌミキサーにおいて行われる。このＨｅｎｓｃｈｅｌミキサーは、ポリマーマトリックスを融解温度にするのではなく、機械的作用によって混合する。その混合速度は、６０ｒｐｍ〜１０００ｒｐｍの範囲であり、そして混合温度は、周囲温度であり得る。
【００２９】
本発明のアロイはまた、ポリマー製品へのさらなる押出し成形または成形のために、粉末、立方体、ペレットに形成され得る。
【００３０】
引き続く押出し成形技術または成形技術は、熱可塑性ポリマーエンジニアリングの当業者に周知である。過度に実験を行うことなく、「Ｅｘｔｒｕｓｉｏｎ，Ｔｈｅ  Ｄｅｆｉｎｉｔｉｖｅ  Ｐｒｏｃｅｓｓｉｎｇ  Ｇｕｉｄｅ  ａｎｄ  Ｈａｎｄｂｏｏｋ」；「Ｈａｎｄｂｏｏｋ  ｏｆ  Ｍｏｌｄｅｄ  Ｐａｒｔ  Ｓｈｒｉｎｋａｇｅ  ａｎｄ  Ｗａｒｐａｇｅ」；「Ｓｐｅｃｉａｌｉｚｅｄ  Ｍｏｌｄｉｎｇ  Ｔｅｃｈｎｉｑｕｅｓ」；「Ｒｏｔａｔｉｏｎａｌ  Ｍｏｌｄｉｎｇ  Ｔｅｃｈｎｏｌｏｇｙ」；および「Ｈａｎｄｂｏｏｋ  ｏｆ  Ｍｏｌｄ，Ｔｏｏｌ  ａｎｄ  Ｄｉｅ  Ｒｅｐａｉｒ  Ｗｅｌｄｉｎｇ」（全て、Ｐｌａｓｔｉｃｓ  Ｄｅｓｉｇｎ  Ｌｉｂｒａｒｙ（ｗｗｗ．ｗｉｌｌｉａｍａｎｄｒｅｗ．ｃｏｍ）により刊行されている）などの参考文献を用いて、本発明のアロイを使用して、任意の好都合な形状および外観の物品を作製し得る。
【００３１】
押出し成形または他の混合の後に、好ましくは、スラッシュ成形が使用されて、本発明のアロイから有用な物品を形成し得る。スラッシュ成形は、ポリマースキンなどの物品（例えば、自動車の計器板）を形成するための、開口端鋳型設計を利用する。当業者は、米国特許第６，７９７，２２２号（Ｈａｕｓｍａｎｎら）および米国特許第２，７３６，９２５号；米国特許第３，０３９，１４６号；欧州特許出願公開第０  ３３９  ２２２号、欧州特許出願公開第０  ４７６  ７４２号ならびに国際公開第０２０７９４６号を参照することにより、スラッシュ成形の原理を理解し得る。
【００３２】
簡単に言えば、スラッシュ成形は、一般に、以下の工程を包含する：ａ）屋外タンクに、最初に、充分な量の、代表的には５００マイクロメートル未満の粒度を有する適切なポリマー粉末が充填される；ｂ）次いで、通常はニッケルで電気めっきされた鋳型が、所定の温度まで加熱される；ｃ）次いで、このタンクとこの鋳型とが、適切な連結手段を用いて連結され、閉じたシステムにされる；ｄ）タンクが鋳型上に粉末を移動させるように、このシステムが移動させられ、これによって部分的にかまたは完全に融解した粉末の均一な層を得、この層がこの鋳型に接着する；ｅ）次いで、再度初期条件にされた後に、この閉じたシステムが開かれる；この段階で、可能な過剰なポリマー粉末が、タンク内に再度堆積し、従って、再生され得る；ｆ）この時点で、融解を完了させる目的で、鋳型が加熱され得る；ｇ）次いで、この鋳型が適切な冷却手段を用いて冷却される；そしてｈ）形成されたシートが半仕上げされた製品として剥がされる。次いで、このシートは、車の内装のための、計器板、ドアパネルなどの形態の仕上げられた製品を得る目的で、支持体と共に組み立てられ得る。
【００３３】
本発明のアロイは、スラッシュ成形処理技術において使用するために特に適切である。なぜなら、未架橋エラストマーは、アロイの改善されたメルトフローを可能にし、ポリマースキンの形成の間、ピンホールまたは他の処理欠陥部の可能性を低下させるからである。
【実施例１】
【００３４】
表２に示されるような本発明のアロイの処方物を、スラッシュ成形によって、表３に示される処理パラメータを使用して作製し、表４に示されるような性能特性を有するポリマースキンを得た。
【００３５】
【表２】
2009520108.tif 000003
【００３６】
【表３】
2009520108.tif 000004
【００３７】
【表４】
2009520108.tif 000005
本発明は、上記実施形態に限定されない。特許請求の範囲は、添付のとおりである。
【産業上の利用可能性】
【００３８】
（本発明の有用性）
本発明のアロイは、模造皮革、模造布、ならびに住宅用および自動車用の内装において使用されるための他の品物のための薄いポリマーフィルム製品を作製するための、スラッシュ成形技術において使用するために特に適切である。例えば、「ポリマースキン」が、スラッシュ成形を使用して、本発明のアロイから形成され得る。このポリマースキンは、長さまたは幅対厚さの非常に大きいアスペクト比を有し、そして鋳型の形状を模倣し得、皮革、木材、または他の天然に存在する物品におけるランダムなパターンまたは繰り返しパターンの外観の顆粒を作製し得る。
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
熱可塑性アロイから作製されたスラッシュ成形された物品であって、該熱可塑性アロイが、ポリ（ハロゲン化ビニル）、可塑剤、および熱可塑性特性を有するオレフィンベースの未架橋エラストマーを含有し、該ポリ（ハロゲン化ビニル）が、１００ｍｌのシクロヘキサノン中０．２グラムのポリ（ハロゲン化ビニル）を使用して３０℃で測定される場合に、約５０〜約９０のＫ値を有する、物品。
【請求項２】
前記ポリ（ハロゲン化ビニル）が、ポリ（塩化ビニル）または塩素化ポリ（塩化ビニル）を含有し、
該ポリ（ハロゲン化ビニル）が、約０．１重量％〜１５重量％の範囲の量で存在するコモノマーと共重合され、該コモノマーが、アクリロニトリル、アクリル酸２−エチルヘキシル、塩化ビニリデン、およびイソブチルエーテルからなる群より選択され、
前記可塑剤が、
（ａ）フタル酸ジ−２−エチルヘキシル、フタル酸ジ−ｎ−オクチル、フタル酸ジイソデシル、フタル酸ジブチル、およびフタル酸ジヘキシルからなる群より選択されるフタレート可塑剤；
（ｂ）アジピン酸ジオクチルおよびセバシン酸ジオクチルからなる群より選択される直鎖二塩基酸エステル可塑剤；
（ｃ）トリメリテート可塑剤；
（ｄ）ポリエステルポリマー可塑剤；
（ｅ）エポキシ化ダイズ油、エポキシ化アマニ油、およびエポキシ樹脂からなる群より選択されるエポキシ可塑剤；
（ｆ）リン酸トリフェニル、リン酸トリキシリルまたはリン酸トリクレジルからなる群より選択されるホスフェート可塑剤；ならびに
（ｇ）これらの混合物
を含有し、
前記エラストマーが、完全に熱可塑性であるままであり、熱可塑性特性を示し、そして該エラストマーの部分架橋または完全架橋に関連する複雑化なしで複数の熱可塑性物質処理工程が可能であり、
該エラストマーが、塩素化ポリエチレンエラストマー、メタロセン触媒されたエチレン−オクテンコポリマー、および未架橋エチレンプロピレンジエンモノマーターポリマーからなる群より選択され、
該ポリ（ハロゲン化ビニル）が、該物品の約２５重量％〜約５０重量％の範囲の量で存在し；該可塑剤が、該物品の約２０重量％〜約４５重量％の範囲の量で存在し；そして該未架橋エラストマーが、該物品の約５重量％〜約５０重量％の範囲の量で存在し、
該物品が、接着促進剤；殺虫剤（抗菌剤、抗真菌剤、および殺かび剤）；くもり止め剤；帯電防止剤；結合剤、発泡剤、泡立て剤；分散剤；充填剤およびエキステンダー；難燃剤および防炎剤および煙抑止剤；衝撃改質剤；開始剤；潤滑剤；雲母；顔料、着色料および色素；加工助剤；離型剤；シラン、チタネートおよびジルコネート；すべり剤および粘着防止剤；安定剤；ステアレート；紫外光吸収剤；粘度調整剤；蝋；またはこれらの組み合わせをさらに含有する、
請求項１に記載の物品。
【請求項３】
請求項１に記載の物品を作製する方法であって、該方法は、
ａ）屋外タンクに、ポリ（ハロゲン化ビニル）と、可塑剤と、オレフィンベースの未架橋エラストマーとの粉末混合物を充填する工程であって、該ポリ（ハロゲン化ビニル）が、１００ｍｌのシクロヘキサノン中０．２グラムのポリ（ハロゲン化ビニル）を使用して３０℃で測定される場合に、約５０〜約９０のＫ値を有する、工程；
ｂ）１９０℃〜２４０℃の温度まで鋳型を加熱する工程；
ｃ）該タンクと該鋳型とを適切な連結手段で連結する工程；
ｄ）該タンクが該粉末混合物を該鋳型上に移動させるようにシステムを移動させる工程であって、これにより、部分的にかまたは完全に融解した粉末の層が得られ、該層は、該鋳型に接着する、工程；
ｅ）閉じたシステムを開く工程；
ｆ）該粉末混合物の融解を完了させるために該鋳型を加熱して、該鋳型上にポリマースキンを形成する工程；
ｇ）適切な冷却手段を用いて該鋳型を冷却する工程；および
ｈ）該形成されたポリマースキンを該鋳型から取り外す工程、
を包含する、方法。
【請求項４】
請求項３に記載のプロセスにより製造されたポリマースキン。
【請求項５】
請求項１に記載の物品を含有するポリマースキン。
【国際調査報告】
2009520108.tif 000006
2009520108.tif 000007